Brevet FR3044309A1 (20170602)
REVENDICATIONS1. Matériau ferrite de structure grenat à très faible aimantation à saturation caractérisé en ce qu'il répond à la formule chimique suivante : Yal-RbBib'FecAldineCafCUgZrhViC0iSik012# avec TR : une terre rare ou une combinaison de terres rares et : -1 y 1 ; 3 (a+b+b'+c+d+e) + 2 (f+g+j) + 4 (h+k) + 5i = 24±2y 1\n<CLM>\1\ta .5_ 3,5 ; 0 b 1,5 ; 0\n<CLM>\1\tMatériau ferrite de structure grenat selon la revendication 1, 25 dans lequel d 5\n<CLM>\1\t3. Matériau ferrite de structure grenat selon l'une des revendications 1 ou 2, dans lequel b\n<CLM>\1\t0,8. 30\n<CLM>\1\tMatériau ferrite de structure grenat selon l'une des revendications 1 à 3, dans lequel i est non nul.\n<CLM>\1\tMatériau ferrite de structure grenat selon l'une des revendications 1 à 4, la ou les terres rares étant du Gd ou du Dy ou du Tb. 35 3044309 19\n<CLM>\1\tComposant caractérisé en ce qu'il comporte un matériau ferrite selon l'une des revendications 1 à 5, et au moins un matériau ferrite de structure grenat répondant à la formule chimique suivante : 5 Yal-RbBibfecAldIlleCafCUgZrhViC0iSik012# avec TR : une terre rare ou une combinaison de terres rares et : -1 5 y 1 ; 3 (a+b+b'+c+d+e) + 2 (f+g+j) + 4 (h+k) + 5i = 24±2y 1 5 a 5 3,5 ; 10 0 5 b 5 1,5 ; 0\n<CLM>\1\tComposant selon la revendication 6, comprenant en outre au moins un matériau de type métal.\n<CLM>\1\tComposant comportant un noyau magnétique en matériau ferrite de structure grenat à faible aimantation répondant à la formule chimique suivante : Yal-RbBibfecAldlneCafCugZrhViCoiSikOi 2±y avec TR : une terre rare ou une combinaison de terres rares et : -1 5 y\n<CLM>\1\t1 ; 3 (a+b+b'+c+d+e) + 2 (f+g+j) + 4 (h+k) + 5i = 24±2y 1 5 a 5 3,5 ; 0 b 5- 1,5 ; 0\n<CLM>\1\tComposant selon l'une des revendications 6 à 8, caractérisé en 15 ce que ledit composant comporte des multicouches de matériau ferrite à très faible aimantation à saturation et des multicouches de matériau ferrite magnétique.\n<CLM>\1\tComposant selon l'une des revendications 6 à 9, caractérisé 20 en ce qu'il est un circulateur ou un isolateur ou un déphaseur hyperfréquence, en matériau composite selon l'une des revendications 7 ou\n<CLM>\1\t11. Composant selon l'une des revendications 6 à 10, fonctionnant dans une gamme de fréquence d'environ 0,5 GigaHertz à 25 environ 20 GigaHertz.\n<CLM>\1\tProcédé de fabrication d'un matériau ferrite selon l'une des revendications 1 à 5, caractérisé en ce qu'il comprend les étapes suivantes : le pesage des matières premières de type oxydes ou 30 carbonates pour obtenir la composition du matériau ferrite ; le mélange et un premier broyage des matières premières ; le chamottage à une température comprise entre environ 800 et 900°C ; un second broyage de la poudre obtenue, suivi d'un pressage ; 3044309 21 - le frittage de ladite poudre rebroyée à une température comprise entre environ 800 et 1000°C.\n<CLM>\1\tProcédé de fabrication selon la revendication 12, caractérisé 5 en ce qu'il comprend en outre après l'opération de chamottage, l'ajout d'oxyde de vanadium comme fondant.\n<CLM>\1\tProcédé de fabrication selon la revendication 13, caractérisé en ce que le matériau obtenu après l'opération de chamottage répond à la 10 formule chimique suivante : Y2,28-bCu0,05GdbBi0,67Fe5-dAld012 avec 0 5 d 5 1 et 0 5 b 5 0,8, le fondant étant de l'oxyde de vanadium. 15\n<CLM>\1\tProcédé de fabrication selon l'une des revendications 12 à 14, caractérisé en ce que le premier et le second broyage sont effectués en milieu humide.\n<CLM>\1\tProcédé de fabrication selon l'une des revendications 12 à 15, 20 caractérisé en ce que le frittage de la poudre rebroyée est effectué sous air ou sous oxygène.\n<CLM>\1\tProcédé de fabrication selon l'une des revendications 12 à 16, caractérisé en ce que les opérations de broyage sont effectuées avec un 25 broyeur à boulets et/ou par attrition.\n<CLM>\1\tProcédé de fabrication d'un composant comportant plusieurs éléments dont un matériau ferrite selon l'une des revendications 1 à 5 à très faible aimantation à saturation, caractérisé en ce que : 30 - on prépare ledit ferrite par le procédé selon l'une des revendications 12 à 17 ; et lors de l'opération de frittage dudit procédé, on solidarise ledit ferrite à au moins un desdits autres éléments dudit composant ou à un précurseur dudit élément par un procédé 35 de cofrittage. 3044309 22\n<CLM>\1\tProcédé selon la revendication 18, caractérisé en ce que l'un au moins des autres éléments est un matériau ferrite répondant à la formule chimique suivante : 5 YaTRbBibfecAldlneCafCugZrhViCoiSik012# avec TR : une terre rare ou une combinaison de terres rares et : -1 5 y 5 1 ; 3 (a+b+b'+c+d+e) + 2 (f+g+j) + 4 (h+k) + 5i = 24±2y 10 15a 53,5; 0 b 5 1,5 ; 0\n<CLM>\1\tProcédé selon l'une des revendications 18 ou 19, caractérisé 25 en ce que l'un au moins des autres éléments est une couche de métal.